(57)【要約】  固体粒状物を含む肥料組成物であって、前記固体粒状物は各々硫酸アンモニウム、微量栄養素金属の水不溶性酸化物、および微量栄養素金属の水溶性硫酸塩を含む、肥料組成物。肥料組成物の製造方法であって、該方法は、硫酸アンモニウムおよび微量栄養素金属の水不溶性酸化物を混合する工程と；液体の存在下、硫酸アンモニウムおよび微量栄養素金属の水不溶性酸化物を造粒して、硫酸アンモニウムの一部と微量栄養素金属の水不溶性酸化物の一部との反応を開始して、アンモニアと微量栄養素金属の水溶性硫酸塩を製造する工程と；固体肥料粒状物の形態の肥料組成物を製造する工程であって、固体肥料粒状物は各々硫酸アンモニウム、微量栄養素金属の水不溶性酸化物、および微量栄養素金属の水溶性硫酸塩の均一な配合物を含む、工程と、を含む方法。【選択図】図１
2022501302.tif 000002
【特許請求の範囲】
【請求項１】
固体粒状物を含む肥料組成物であって、前記固体粒状物は各々硫酸アンモニウム、微量栄養素金属の水不溶性酸化物、および微量栄養素金属の水溶性硫酸塩の均一な配合物を含む、肥料組成物。
【請求項２】
前記固体粒状物は各々前記肥料組成物の総重量に対して、少なくとも８０重量％の硫酸アンモニウム、少なくとも１．０重量％の前記微量栄養素金属の水不溶性酸化物、および少なくとも０．５重量％の前記微量栄養素金属の水溶性硫酸塩を含む、請求項１に記載の肥料組成物。
【請求項３】
前記固体粒状物は各々前記肥料組成物の総重量に対して、８０重量％〜９８重量％の量で硫酸アンモニウムを含む、請求項１に記載の肥料組成物。
【請求項４】
前記固体粒状物は各々前記肥料組成物の総重量に対して、０．１重量％〜３重量％の量で前記微量栄養素金属の水不溶性酸化物を含む、請求項１に記載の肥料組成物。
【請求項５】
前記固体粒状物は各々前記肥料組成物の総重量に対して、０．１重量％〜５重量％の量で前記微量栄養素金属の水溶性硫酸塩を含む、請求項１に記載の肥料組成物。
【請求項６】
前記微量栄養素金属は、亜鉛、銅、鉄、マグネシウム、マンガン、モリブデン、およびコバルトから成る群から選択される少なくとも１つの金属を含む、請求項１に記載の肥料組成物。
【請求項７】
前記微量栄養素金属は亜鉛であり、前記微量栄養素金属の水不溶性酸化物は酸化亜鉛であり、前記微量栄養素金属の水溶性硫酸塩は硫酸亜鉛である、請求項６に記載の肥料組成物。
【請求項８】
前記肥料組成物の固体粒状物は、前記肥料組成物の総重量に対して、１．０重量％〜１０．０重量％の量で存在する少なくとも１つのバインダーをさらに含む、請求項１に記載の肥料組成物。
【請求項９】
硫酸アンモニウム、前記微量栄養素金属の水不溶性酸化物、前記微量栄養素金属の水溶性硫酸塩、および前記バインダー以外の全ての化学成分は、１．０重量％未満の総量で存在する、請求項８に記載の肥料組成物。
【請求項１０】
肥料組成物の製造方法であって、
硫酸アンモニウムおよび微量栄養素金属の水不溶性酸化物を混合する工程、
液体の存在下、硫酸アンモニウムおよび前記微量栄養素金属の水不溶性酸化物を造粒して、前記硫酸アンモニウムの一部と前記微量栄養素金属の水不溶性酸化物の一部との反応を開始して、アンモニアと前記微量栄養素金属の水溶性硫酸塩を製造する工程、および
固体肥料粒状物の形態の肥料組成物を製造する工程であって、前記固体肥料粒状物は各々硫酸アンモニウム、前記微量栄養素金属の水不溶性酸化物、および前記微量栄養素金属の水溶性硫酸塩の均一な配合物を含む、工程、
を含む、方法。
【請求項１１】
前記液体は、バインダーの水溶液である、請求項１０に記載の方法。
【請求項１２】
アンモニア転化剤を前記混合物に添加する工程、および
前記アンモニア転化剤と前記アンモニアを反応させて硫酸アンモニウムを製造する工程、
の追加工程をさらに含む、請求項１０に記載の方法。
【請求項１３】
前記固体肥料粒状物は各々前記肥料組成物の総重量に対して、少なくとも８０重量％の硫酸アンモニウム、少なくとも１．０重量％の前記微量栄養素金属の水不溶性酸化物、および少なくとも０．５重量％の前記微量栄養素金属の水溶性硫酸塩を含む、請求項１０に記載の方法。
【請求項１４】
前記固体肥料粒状物は各々前記肥料組成物の総重量に対して、８０重量％〜９８重量％の量で硫酸アンモニウムを含む、請求項１０に記載の方法。
【請求項１５】
前記固体肥料粒状物は各々前記肥料組成物の総重量に対して、０．１重量％〜３重量％の量で前記微量栄養素金属の水不溶性酸化物を含む、請求項１０に記載の方法。
【請求項１６】
前記固体肥料粒状物は各々前記肥料組成物の総重量に対して、０．１重量％〜５重量％の量で前記微量栄養素金属の水溶性硫酸塩を含む、請求項１０に記載の方法。
【請求項１７】
前記微量栄養素金属は、亜鉛、銅、鉄、マグネシウム、マンガン、モリブデン、およびコバルトから成る群から選択される少なくとも１つの金属を含む、請求項１０に記載の方法。
【請求項１８】
前記微量栄養素金属は亜鉛であり、前記微量栄養素金属の水不溶性酸化物は酸化亜鉛であり、前記微量栄養素金属の水溶性硫酸塩は硫酸亜鉛である、請求項１７に記載の方法。
【請求項１９】
前記固体肥料粒状物は、前記肥料組成物の総重量に対して、１．０重量％〜１０．０重量％の量で存在する少なくとも１つのバインダーをさらに含む、請求項１０に記載の方法。
【請求項２０】
硫酸アンモニウム、前記微量栄養素金属の水不溶性酸化物、前記微量栄養素金属の水溶性硫酸塩、および前記バインダー以外の前記固体肥料粒状物中の全ての化学成分は、１．０重量％未満の総量で存在する、請求項１９に記載の方法。
【発明の詳細な説明】
【技術分野】
【０００１】
関連技術
本願は、２０１８年９月２７日に出願された米国特許仮出願第６２／７３７，１４７号の優先権を主張し、この全文を参照することにより本明細書に組み入れられるものとする。
【０００２】
技術分野
本開示は、肥料組成物を提供し、詳細には、水溶性の形態で存在し、亜鉛などの微量元素を含む硫酸アンモニウム肥料組成物を提供する。
【背景技術】
【０００３】
基礎肥料は、窒素、カリウムおよび／またはリンを含む１つ以上の主要植物栄養素を含み、土壌に施して作物生育中に栄養素を提供する。微量栄養素も植物成長に対して重要であり、硫酸アンモニウムなどの基礎肥料の施肥に加えて、作物施肥過程中の追加または捕捉施肥工程において土壌に施すことが多い。
【０００４】
亜鉛は植物成長のために重要な微量栄養素であり、酸化亜鉛、硫酸亜鉛、およびエチレンジアミン四酢酸（ＥＤＴＡ）亜鉛を含む様々な化学的形態または供給源により作物畑へ添加してよい。酸化亜鉛は比較的安価な化合物であり、したがって、他の亜鉛源より著しく費用優位性を提供する。しかしながら、酸化亜鉛は水不溶性であり、湿気暴露時土壌中に容易に分布せず、したがって、亜鉛元素の特に有効な供給源でない。
【０００５】
必要とされるものは、亜鉛などの微量栄養素の容易に入手可能な供給源を含む肥料組成物である。
【発明の概要】
【０００６】
本開示は、硫酸アンモニウム肥料などの少なくとも１つの多量栄養素を含み、作物生育を促進するための湿気暴露時に土壌への溶解および分布に微量栄養素金属が容易に利用できるように、水溶性の形態の少なくとも１つの微量栄養素金属も含む基礎肥料組成物を提供する。微量栄養素金属は、例えば、硫酸亜鉛などの水溶性塩の形態であってよい。肥料組成物の造粒中に現場で、微量栄養素金属を、最初水不溶性の形態から水溶性の形態へ化学転化して、硫酸アンモニウム、微量栄養素金属酸化物の水不溶性酸化物、および微量栄養素金属の水溶性硫酸塩の均一配合物の固体粒状物を製造する。
【０００７】
容易に入手可能な微量栄養素金属を、硫酸アンモニウム肥料組成物などの、窒素、リン、および／またはカリウムなどの基本栄養素を提供する基礎肥料組成物中へ混合することは、基礎肥料組成物の施肥に加えて微量栄養素を施肥する必要性を省いて施肥工程数を有利に減少させる。
【０００８】
この１つの形態では、本開示は、固体粒状物を含む肥料組成物であって、前記固体粒状物の各々は、硫酸アンモニウム、微量栄養素金属の水不溶性酸化物、および微量栄養素金属の水溶性硫酸塩を含む、肥料組成物を提供する。
【０００９】
固体粒状物は各々肥料組成物の総重量に対して、少なくとも８０重量％の硫酸アンモニウム、少なくとも１．０重量％の微量栄養素金属の水不溶性酸化物、および少なくとも０．５重量％の微量栄養素金属の水溶性硫酸塩を含んでよい。
【００１０】
固体粒状物は各々肥料組成物の総重量に対して８０重量％〜９８重量％の量で硫酸アンモニウム、および肥料組成物の総重量に対して０．１重量％〜３重量％の量で微量栄養素金属の水不溶性酸化物または肥料組成物の総重量に対して０．１重量％〜５重量％の量で微量栄養素金属の水溶性硫酸塩を含んでよい。
【００１１】
微量栄養素金属は、亜鉛、銅、鉄、マグネシウム、マンガン、モリブデン、およびコバルトから成る群から選択される少なくとも１つの金属を含んでよい。微量栄養素金属は亜鉛であってよく、微量栄養素金属の水不溶性酸化物は酸化亜鉛であってよく、微量栄養素金属の水溶性硫酸塩は硫酸亜鉛であってよい。
【００１２】
肥料組成物の固体粒状物は、肥料組成物の総重量に対して、１．０重量％〜１０．０重量％の量で存在する少なくとも１つのバインダーをさらに含んでよい。
硫酸アンモニウム、微量栄養素金属の水不溶性酸化物、微量栄養素金属の水溶性硫酸塩、およびバインダー以外の肥料組成物中の全ての化学成分は、１．０重量％未満の総量で存在してよい。
【００１３】
この別の形態では、本開示は、肥料組成物の製造方法であって、該方法は、硫酸アンモニウムおよび微量栄養素金属の水不溶性酸化物を混合する工程と；液体の存在下、硫酸アンモニウムおよび微量栄養素金属の水不溶性酸化物を造粒して、硫酸アンモニウムの一部と微量栄養素金属の水不溶性酸化物の一部との反応を開始して、アンモニアと微量栄養素金属の水溶性硫酸塩を製造する工程と；固体肥料粒状物の形態の肥料組成物を製造する工程であって、固体肥料粒状物は各々硫酸アンモニウム、微量栄養素金属の水不溶性酸化物、および微量栄養素金属の水溶性硫酸塩の均一な配合物を含む、工程と、を含む方法を提供する。
【００１４】
液体は、バインダーの水溶液であってよい。方法は、アンモニア転化剤を混合物に転化する工程；およびアンモニア転化剤とアンモニアとを反応させて硫酸アンモニウムを製造する工程の追加工程をさらに含んでよい。
【００１５】
固体肥料粒状物は各々肥料組成物の総重量に対して、少なくとも８０重量％の硫酸アンモニウム、少なくとも１．０重量％の微量栄養素金属の水不溶性酸化物、および少なくとも０．５重量％の微量栄養素金属の水溶性硫酸塩を含んでよい。
【００１６】
固体肥料粒状物は各々肥料組成物の総重量に対して８０重量％〜９８重量％の量で硫酸アンモニウムを含んでよく、肥料組成物の総重量に対して０．１重量％〜３重量％の量で微量栄養素金属の水不溶性酸化物または肥料組成物の総重量に対して０．１重量％〜５重量％の量で微量栄養素金属の水溶性硫酸塩をさらに含んでよい。
【００１７】
微量栄養素金属は、亜鉛、銅、鉄、マグネシウム、マンガン、モリブデン、およびコバルトから成る群から選択される少なくとも１つの金属を含んでよい。微量栄養素金属は亜鉛であってよく、微量栄養素金属の水不溶性酸化物は酸化亜鉛であってよく、微量栄養素金属の水溶性硫酸塩は硫酸亜鉛であってよい。
【００１８】
固体肥料粒状物は、肥料組成物の総重量に対して、１．０重量％〜１０．０重量％の量で存在する少なくとも１つのバインダーをさらに含んでよい。
硫酸アンモニウム、微量栄養素金属の水不溶性酸化物、微量栄養素金属の水溶性硫酸塩、およびバインダー以外の固体肥料粒状物中の全ての化学成分は、１．０重量％未満の総量で存在してよい。
【図面の簡単な説明】
【００１９】
本開示の上記および他の特徴、ならびにこれらを達成する方法はより明白になるだろう。本開示それ自体は、附属の図と関連した本開示の実施形態の次の説明を参照することによってよりよく理解されるだろう。
【図１】図１は、本開示による造粒方法の概略図である。
【図２】図２は、図１の線２−２に沿った断面図である。
【発明を実施するための形態】
【００２０】
図は本開示による様々な特徴および構成要素を表しているが、図は必ずしも正確な縮尺ではなく、本開示をよりよく例証し説明するために特定の特徴を誇張し得る。本明細書に設計されている実例は本開示の実施形態を例証し、かかる実例はいかなる方法によっても本開示の範囲を限定すると解釈されるべきでない。
【００２１】
本肥料組成物は、窒素、リン、およびカリウムの３つの主要な多量栄養素の少なくとも１つを提供し、したがって、本明細書では基礎肥料と呼ぶ場合がある。肥料組成物は、例えば、亜鉛、カルシウム、マグネシウム、および／または硫黄などの少なくとも１つの二次栄養素または微量栄養素を含んでもよい。
【００２２】
１つの実施形態では、肥料組成物は、重量％基準で主要または大部分の量の硫酸アンモニウムを含み、本明細書では硫酸アンモニウム系肥料と呼ぶ場合がある。硫酸アンモニウムは、最初は、下記のように造粒前に、硫酸アンモニウムおよび微量栄養素金属の水不溶性塩の総重量に対して、例えば、８０重量％、８５重量％もしくは９０重量％程度の少ない、または９３重量％、９５重量％もしくは９８重量％ほどの多い、または８０重量％〜９８重量％、８５重量％〜９５重量％、もしくは９０重量％〜９３重量％などの前述の値のいずれかの２つの間およびいずれかの２つを含むと定義されるいずれかの範囲内の量で、肥料組成物全体中に存在し得る。
【００２３】
本明細書に開示されている方法による肥料組成物中に混合してよい適切な微量栄養素としては、銅（Ｃｕ）、鉄（Ｆｅ）、マンガン（Ｍｎ）、モリブデン（Ｍｏ）、亜鉛（Ｚｎ）、コバルト（Ｃｏ）、およびマグネシウム（Ｍｇ）などの微量栄養素金属が挙げられる。かかる微量栄養素金属の１つ以上を本肥料組成物中に混合してよく、本開示では、亜鉛を例示している。
【００２４】
微量栄養素金属は、最初、水不溶性である金属酸化物の形態であってよい。例えば、亜鉛を、最初、２５℃において０．０１６ｇ／Ｌの水難溶性しか有しない酸化亜鉛（ＺｎＯ）の形態で提供してよい。金属塩の形態の他の水不溶性微量栄養素としては、酸化銅（ＩＩ）（ＣｕＯ）、酸化鉄（ＩＩ）（ＦｅＯ）、酸化鉄（ＩＩＩ）（Ｆｅ２Ｏ３）、酸化マグネシウム（ＭｇＯ）、酸化モリブデン（ＶＩ）（ＭｏＯ３）、酸化コバルト（ＩＩ）（ＣｏＯ）および酸化マグネシウム（ＭｎＯ）が挙げられる。
【００２５】
本明細書で使用されるとき、用語「水溶性」は、２５℃において少なくとも０．０５ｇ／Ｌの水溶性を有する化合物を表し、用語「水不溶性」は、２５℃において０．０５ｇ／Ｌ未満の水溶性を有する化合物を表す。
【００２６】
微量栄養素金属の水不溶性塩は、最初、下記のように造粒前に、硫酸アンモニウムおよび水不溶性微量栄養素金属塩の総重量に対して、例えば、０．１重量％、０．５重量％もしくは１重量％程度の少ない、または１．５重量％、３重量％もしくは５重量％ほどの多い、または０．１重量％〜５重量％、０．５重量％〜３重量％、もしくは１重量％〜１．５重量％などの前述の値のいずれかの２つの間およびいずれかの２つを含むと定義されるいずれかの範囲内の量で、肥料組成物中に存在し得る。
【００２７】
本開示によれば、本肥料組成物を、硫酸アンモニウムおよび微量栄養素金属の水不溶性酸化物を含む粉体層上へ、通常液体の形態で、バインダーを添加することにより粒状物を製造する造粒方法によって製造し、該層はインペラ（高せん断造粒機において）、スクリュー（二軸スクリュー造粒機において）または空気（流動層造粒機において）の影響下であり得る。撹拌下、粉体層を湿潤することにより、前述の成分の一次粉体粒子のアグリゲーションから造粒物を形成させて、造粒物の乾燥中に水が蒸発する場合に粒子間の結合を増強するバインダーを含む粉体へ水を混合することにより造粒物を製造する。造粒中、微量栄養素金属の水溶性硫酸塩を、下記のように現場（in situ）で製造する。
【００２８】
造粒過程中に造粒機に添加されたバインダー液体は水のみであってもよく、水および糖（サッカライド）または炭水化物系バインダー、セッコウ粉体、デンプン、カンキツ類、または配位子型化合物などのバインダーの水溶液であってもよい。１つの実施形態では、バインダー液体を、造粒過程中、粒子上へ直接的に噴霧してよい。
【００２９】
バインダー液体における水は、微量栄養素金属の水不溶性酸化物を酸性化して、下記のように、これを微量栄養素金属の水溶性硫酸塩へ、少なくとも部分的に転化する。
バインダー液体におけるバインダーは、硫酸アンモニウム、微量栄養素金属の水不溶性酸化物、および微量栄養素金属の水溶性硫酸塩の粒子間の結合を生成する結合マトリックスを提供する。通常、バインダーを、造粒前に、肥料組成物の総重量に対して、例えば、１重量％、２重量％もしくは４重量％程度の少ない、または６重量％、８重量％もしくは１０重量％ほどの多い、または１重量％〜１０重量％、２重量％〜８重量％、もしくは４重量％〜６重量％などの前述の値のいずれかの２つの間およびいずれかの２つを含むと定義されるいずれかの範囲内の量で、肥料組成物へ添加する。
【００３０】
本開示によれば、造粒過程中に硫酸アンモニウムおよび微量栄養素金属の水不溶性酸化物を水または水分に暴露することで、微量栄養素金属として亜鉛を例示した下記の一般的反応全体（Ｉ）に従って、硫酸アンモニウムと反応することによって、微量栄養素金属の水不溶性酸化物を微量栄養素金属の水溶性硫酸塩へ転化する。
【００３１】
（Ｉ）ＺｎＯ＋（ＮＨ４）２ＳＯ４→ＺｎＳＯ４＋Ｈ２Ｏ＋２ＮＨ３
前述の反応（Ｉ）では、水およびアンモニアと共に、微量栄養素金属の水溶性硫酸塩を硫酸亜鉛として生成する。アンモニアの生成は、反応（Ｉ）が起こったことを示す臭いによって検出される。酸化亜鉛は両性酸化物であり、強酸または塩基と反応し得る。この方法では、反応（Ｉ）は、溶液中、酸化亜鉛（ＺｎＯ）が弱塩基として水酸化亜鉛（Ｚｎ（ＯＨ）２）を生成し、次いで、水酸化亜鉛が硫酸アンモニウム（（ＮＨ４）２ＳＯ４）と反応して、硫酸亜鉛（ＺｎＳＯ４）、水（Ｈ２Ｏ）およびアンモニア（ＮＨ３）を生成することにより進行すると考えられる。
【００３２】
いくつかの実施形態では、造粒過程中、化学量論量のアンモニア転化剤の添加による揮発性アンモニアの生成による窒素損失を回避することは、有利であり得、アンモニア転化剤は硫酸などの酸の形態であってよく、例えば、生成したアンモニアと反応して下記反応（ＩＩ）に従って硫酸アンモニウムを生成または再生する：
（ＩＩ）２ＮＨ３＋Ｈ２ＳＯ４→（ＮＨ４）２ＳＯ４
１つの実施形態では、アンモニア転化剤を、造粒過程中、粒子上へ直接的に噴霧して、アンモニア発生による窒素損失を最小化してよい。
【００３３】
有利に、造粒過程中に現場で生成された水溶性硫酸塩は、湿気暴露時、水中に非常に容易に可溶または分散可能となり得る。例えば、硫酸亜鉛は、２５℃において０．０５ｇ／Ｌより著しく高い、特に２５℃において約５７７ｇ／Ｌの水溶性を有し、いったん肥料組成物を畑に施肥し、湿気に暴露すれば、土壌中への微量栄養素金属の迅速な溶解および分布を促進する。
【００３４】
しかしながら、微量栄養素金属の水溶性硫酸塩の量が、造粒前に最初の組成物中に、肥料組成物の総重量に対して、例えば、０．１重量％、０．５重量％もしくは１重量％程度の少ない、または１．５重量％、２重量％もしくは３重量％ほどの多い、または０．１重量％〜３重量％、０．５重量％〜２重量％、もしくは１重量％〜１．５重量％などの前述の値のいずれかの２つの間およびいずれかの２つを含むと定義されるいずれかの範囲内の量で存在することも可能である。そうだとしたら、最初に存在する微量栄養素の水溶性硫酸塩は、造粒過程全体を通してかかる形態のままであり、最終製品中の微量栄養素金属の水溶性硫酸塩の全量は、造粒過程中に微量栄養素金属の水不溶性酸化物から生成される微量栄養素金属の水溶性硫酸塩の追加の量に対して増加するだろう。
【００３５】
最終肥料製品は、固体粒状物の各々が硫酸アンモニウム、微量栄養素金属の水不溶性酸化物、および微量栄養素金属の水溶性硫酸塩、ならびに必要に応じてバインダーの均一配合物を含むバルクの乾燥固体粒状物の形態である。すなわち、硫酸アンモニウム、微量栄養素金属の水不溶性酸化物、微量栄養素金属の水溶性硫酸塩、および必要に応じてバインダーは，各粒状物全体にわたって均一に分布している。
【００３６】
最終肥料組成物では、各粒状物中の硫酸アンモニウムは、例えば、肥料組成物の総重量に対して、８０重量％、８５重量％もしくは９０重量％程度の少ない、または９３重量％、９５重量％もしくは９８重量％ほどの多い、または、８０重量％〜９８重量％、８５重量％〜９５重量％、もしくは９０重量％〜９３重量％などの前述の値のいずれかの２つの間およびいずれかの２つを含むと定義されるいずれかの範囲内の量で存在してよい。
【００３７】
最終肥料組成物では、微量栄養素金属の水不溶性酸化物は、例えば、肥料組成物の総重量に対して、０．１重量％、０．５重量％もしくは１重量％程度の少ない、または１．５重量％、２重量％もしくは３重量％ほどの多い、または０．１重量％〜３重量％、０．５重量％〜２重量％、もしくは１重量％〜１．５重量％などの前述の値のいずれかの２つの間およびいずれかの２つを含むと定義されるいずれかの範囲内の量で存在してよい。
【００３８】
最終肥料組成物では、微量栄養素金属の水溶性硫酸塩は、例えば、肥料組成物の総重量に対して、０．１重量％、０．５重量％もしくは１重量％程度の少ない、または１．５重量％、３重量％もしくは５重量％ほどの多い、または０．１重量％〜３重量％、０．５重量％〜２重量％、もしくは１重量％〜１．５重量％などの前述の値のいずれかの２つの間およびいずれかの２つを含むと定義されるいずれかの範囲内の量で存在してよい。
【００３９】
最終肥料組成物では、バインダーは、例えば、１重量％、２重量％もしくは４重量％程度の少ない、または６重量％、８重量％もしくは１０重量％ほどの多い、または１重量％〜１０重量％、２重量％〜８重量％、もしくは４重量％〜６重量％などの前述の値のいずれかの２つの間およびいずれかの２つを含むと定義されるいずれかの範囲内の量で存在してよい。
【００４０】
最終肥料組成物では、硫酸アンモニウム、微量栄養素金属の水不溶性酸化物、微量栄養素金属の水溶性硫酸塩、およびバインダー以外の全化学成分は、５．０重量％未満、３．０重量％、１．０重量％、０．５重量％、または０．１重量％の総量で存在してよい。
【００４１】
本肥料製品を、ドラム造粒またはミキサーミル造粒などの造粒方法により製造してよい。通常、硫酸アンモニウムを、造粒前に、Ｔｙｌｅｒ２４スクリーンをほとんど通過するように比較的粗粉末（粒度約０．７ｍｍ以下）に粉砕するだろう。
【００４２】
図１を参照して、本開示による造粒方法または構成の例示的概略図を示す。造粒構成１０は、概して、造粒ドラム１２、乾燥ドラム１４、選別機１６、および粉砕機１８を備える。造粒構成１０は、材料が目標規格になるまで、造粒ドラム１２へ戻して規格外（すなわち、大き過ぎるおよび／または小さ過ぎる）材料を再利用するループとして構成される。
【００４３】
造粒ドラム１２は、硫酸アンモニウムおよび微量栄養素金属の水不溶性酸化物の１つもしくは両方、または混合物を造粒ドラム１２の内部へ供給するための入口２０を備える。造粒ドラム１２は、粉砕機１８および選別機１６から再利用される材料を提供する入口２２も備える。バインダー液体の供給２４は、ライン２６により造粒ドラム１２へバインダー液体を供給し、図２に示されているように、造粒ドラム１２の内面３２の周りに広がっている造粒物層３０上にバインダー液体を噴霧するために、１つ以上のノズル２８は、造粒ドラム１２内に存在してよい。操作において、造粒ドラム１２は、矢印３４の方向に沿って回転する。同様に、図１および２を参照して、アンモニア転化剤の供給３６は、ライン３８および１つ以上のノズル４０により造粒ドラム１２へアンモニア転化剤を供給する。
【００４４】
必要に応じて、空気源４２を、空気吸入口４４により所望の流速で温度および／または湿度制御された空気を供給して造粒ドラム１２の内部を通過する空気流速度を選択的に変更するために提供してよい。ベント４６により造粒ドラム１２から、空気をベントする。造粒物を、出口４８により造粒ドラム１２から取り出し、乾燥ドラム１４の内部へ運搬する。温度および／または湿度制御された空気の供給源５０を、空気吸入口５２により空気を乾燥ドラム１４へ供給するために提供してよく、空気をベント５４により乾燥ドラム１４からベントしてよい。
【００４５】
ライン５６により乾燥造粒物は乾燥ドラム１４から出て、規格を満足する材料を分離し、いずれかの所望の最終乾燥、冷却、コーティングおよび／または包装を行うことができる仕上げシステム（図示せず）へ出口５８によりこれを搬送する選別機１６へ移動する。
【００４６】
いくつかの実施形態では、選別機１６から回収された肥料造粒物は、例えば、１ｍｍ、１．５ｍｍもしくは２ｍｍほどの小さい、または４ｍｍ、４．５ｍｍ、もしくは５ｍｍほどの大きい、または１〜５ｍｍ、１．５〜４．５ｍｍ、もしくは２〜４ｍｍなどの前述の値のいずれかの２つの間およびいずれかの２つを含むいずれかの範囲内の平均粒径（Ｄ５０）を有してよい。大き過ぎる材料をライン６０により粉砕機１８へ渡し、小さ過ぎる材料をライン２２により造粒ドラム１２中に戻す。
【００４７】
本明細書で使用されるとき、言い回し「前述の値のいずれかの２つの間およびいずれかの２つを含むいずれかの範囲内」は、文字通り、いずれかの範囲は、値が列挙の下限側部分であるか、または列挙の上限側部分であるかに関わらず、かかる言い回し前に、列挙された値のいずれか２つから選択され得ることを意味する。例えば、一対の値を、２つの下限側の値、２つの上限側の値、または下限側の値と上限側の値から選択してよい。
【００４８】
次の非限定的実施例は、本開示を例証するのに役立つ。
実施例１
ＺｎＯ／ＡＳ造粒
酸化亜鉛２４．９グラムの量を、粉砕された硫酸アンモニウム９２５．１グラムと混合し、得られた固体混合物のおよそ半分を、実験用回転パン造粒機へ初期出発物質として添加した。４５重量％の固体として存在する糖状、または炭水化物系カンキツ類副生成物バインダーの形態でバインダー水溶液の１８０．７グラムを、固体混合物上へ噴霧するために噴霧ボトルに添加した。
【００４９】
回転パンを回転しながら、バインダー溶液を材料の上部へ噴霧し、混合物を造粒し始め、アンモニアを臭いにより検出した。下記の所望の造粒サイズへ最適に粒成長させるために混合物の湿潤度／乾燥度を作業者が調整しながら、固体混合物の残り半分を造粒パンにゆっくりと添加した。固体混合物およびバインダー全てを消費した後、小型乾燥機を使用して造粒物を乾燥して造粒を終わらせた。次いで、造粒製品を、造粒物中の含水量を低下させるために８０℃、一夜乾燥器内で乾燥した。次いで、最終乾燥造粒物をサイズ選別し、大部分の造粒物は２〜４ｍｍ径であった。
【００５０】
実施例２
ＺｎＯ／ＺｎＳＯ４／ＡＳ造粒
酸化亜鉛１２．５グラムおよび粉砕された硫酸亜鉛一水和物２７．８グラムの量を配合し、次いで、粉砕された硫酸アンモニウム８７９．８グラムと混合した。固体混合物のおよそ半分を、実験用回転パン造粒機に初期出発物質として添加した。実施例１の糖状配合物型バインダー水溶液１５７．２グラムを、固体混合物上に噴霧するために噴霧ボトルに添加した。
【００５１】
回転パンを回転しながら、バインダー溶液を材料の上部へ噴霧し、混合物を造粒し始め、アンモニアを臭いにより検出した。最適に粒成長するために混合物の湿潤度／乾燥度を作業者が調整しながら、固体混合物の残り半分を造粒パンにゆっくりと添加した。固体混合物およびバインダー全てを消費した後、小型乾燥機を使用して造粒物を乾燥して造粒を終わらせた。次いで、造粒製品を、造粒物中の含水量を低下させるために８０℃で一夜乾燥した。次いで、最終乾燥粒状製品をサイズ選別し、大部分の造粒物は２〜４ｍｍ径であった。
【００５２】
実施例３
ＺｎＳＯ４／ＡＳ造粒
約５０メッシュの大きさを有する粉砕された硫酸亜鉛一水和物５５．６グラムの量を、粉砕された硫酸アンモニウム８６４．４グラムと混合し、固体混合物のおよそ半分を、実験用回転パン造粒機へ初期出発物質として添加した。実施例１の糖状配合物型バインダー水溶液１６２グラムを、水１６２グラムと混合した後、固体混合物上に噴霧するために噴霧ボトルに添加した。
【００５３】
回転パンを回転しながら、バインダー溶液を材料の上部へ噴霧し、混合物を造粒し始めたが、造粒中にアンモニアが臭いにより検出されなかった。最適に粒成長するために混合物の湿潤度／乾燥度を作業者が調整しながら、固体混合物の残り半分を造粒パンにゆっくりと添加した。固体混合物およびバインダーの全てを消費した後、小型乾燥機を使用して造粒物を乾燥して造粒を終わらせた。次いで、造粒製品を、造粒物中の含水量を低下させるために８０℃、一夜乾燥器内で乾燥した。次いで、最終乾燥粒状製品をサイズ選別し、大部分の造粒物は２〜４ｍｍ径であった。
【００５４】
実施例４
ＺｎＯ／ＡＳ造粒運転への濃硫酸の添加
酸化亜鉛２４．９グラムの量を、粉砕された硫酸アンモニウム９４０．１グラムと混合し、固体混合物のおよそ半分を、実験用回転パン造粒機へ初期出発物質として添加した。９８％濃硫酸溶液３１グラムを同量の水により１：１に希釈し、５０重量％固形物のコーンシロップの形態のバインダー水溶液９７．２ｇと共に噴霧ボトルに添加した。
【００５５】
回転パンを回転しながら、硫酸溶液を含む液体バインダーを材料の上部へ噴霧し、混合物を造粒し始めたが、アンモニアが臭いにより検出されなかった。最適に粒成長するために混合物の湿潤度／乾燥度を作業者が調整しながら、固体混合物の残り半分を造粒パンにゆっくりと添加した。固体混合物および液体バインダー硫酸溶液の全てを消費した後、小型乾燥機を使用して造粒物を乾燥して造粒を終わらせた。次いで、造粒製品を、造粒物中の含水量を低下させるために８０℃、一夜乾燥器内で乾燥した。次いで、最終乾燥粒状製品をサイズ選別し、大部分の造粒物は２〜４ｍｍであった。
【００５６】
実施例５
バインダーを用いないＺｎＯ／ＡＳ造粒運転
酸化亜鉛２４．９グラムの量を、粉砕された硫酸アンモニウム９７５．１グラムと混合し、固体混合物のおよそ半分を、実験用回転パン造粒機へ初期出発物質として添加した。水６９グラムを噴霧ボトルに添加し、バインダーを添加しなかった。
【００５７】
回転パンを回転しながら、水を材料の上部へ噴霧し、混合物を造粒し始め、造粒過程中にアンモニアを臭いにより検出し、それにより、アンモニア放出がバインダーにより引き起こされないことを示した。最適に粒成長するために混合物の湿潤度／乾燥度を運転者が調整しながら、固体混合物の残り半分を造粒パンにゆっくりと添加した。固体混合物および水の全てを消費した後、小型乾燥機を使用して造粒物を乾燥して造粒を終わらせた。次いで、造粒製品を、造粒物中の含水量を低下させるために８０℃、一夜乾燥器内で乾燥した。次いで、最終乾燥粒状製品をサイズ選別し、大部分の造粒物は２〜４ｍｍ径であった。
【００５８】
実施例６
イオンクロマトグラフィー／水溶性亜鉛試験
乾燥最終粒状ＺｎＯ／ＡＳ造粒物の約２００グラムを、それぞれ約２５グラムの代表サンプルに分割した。サンプル２５．０１３７グラムの量を、１０００ｍｌ平底メスフラスコに添加した。脱イオン（ＤＩ）水９８４．９グラムを、造粒物を完全に溶解して１０００ｍｌのマーカー線まで満たすように、適切に振盪しながらフラスコに添加した。マグネティック撹拌子を溶液に添加し、溶液を撹拌した。アリコット５．０３４３グラムを、溶液から１００ｍｌメスフラスコにピペットで入れて、マーカー線までＤＩ水９４．６２９グラムにより希釈した。第一工程の溶解および第二工程の希釈に基づいて、総希釈倍率は７９９であった。
【００５９】
約２〜３ｍｌの溶液を、１０ｍｌシリンジを用いて最終希釈１００ｍｌフラスコから取り、０．４５μｍ Ｓｕｐｅｒ（登録商標）（ＰＥＳ）膜を備えたシリンジフィルターによりろ過し、スリットセプタムを備えた１．５ｍｌサンプルバイアル中に注入した。次いで、Ｔｈｅｒｍｏ Ｓｃｉｅｎｔｉｆｉｃ ＩＣＳ−５０００＋イオンクロマトグラフィーシステムのオートサンプラー中にサンプルバイアルを入れて、開発された微量金属法を用いて可溶性亜鉛含有量を分析した。希釈倍率により調整された最終可溶性亜鉛濃度は、１１１０３．７４３１ｍｇ／Ｌであると分かった。
【００６０】
実施例７
サッカライドバインダーを用いたドラム造粒
硫酸アンモニウムを、Ｔｙｌｅｒ２４スクリーンを大部分が通過するように粗粉末まで粉砕する。酸化亜鉛（０〜３重量％）および硫酸亜鉛（０〜５％）の亜鉛塩粉末を、所望の亜鉛含有率および非可溶性亜鉛に対する可溶性の比に応じて添加する。粉末を混合し、次いで、液体サッカライドバインダーを追加の水と共に１〜２重量％の速度で添加して、バインダーが散布されて必要に応じて粉末を被覆することを可能とする。
【００６１】
造粒運転の常で、小さ過ぎる再生物を、粉砕された大き過ぎる再生物と共に混合物に添加する。混合物を造粒ドラム中で回転させて、バインダーが、肥料製品に有用な大きさ（通常２．５ｍｍの平均粒度）まで粉末を造粒することを可能とする。造粒された混合物を、ドラムから加熱された乾燥機へ排出して、製品の選別および貯蔵を可能とするのに充分になるまで含水率を低減する。乾燥製品を選別機に通過させて、製品に有用なサイズ範囲を取り出す。小さ過ぎる材料を、粉砕された（通常、チェインまたは他の適切な装置を用いて）大き過ぎる造粒物と共に造粒運転へ戻して再生する。
【００６２】
実施例８
ミキサーミル造粒
硫酸アンモニウムを、Ｔｙｌｅｒ２４スクリーンを大部分が通過するように粗粉末まで粉砕する。酸化亜鉛と硫酸亜鉛粉末の同モル数混合物を、４〜４．５重量％まで添加する。４〜８重量％の範囲のセッコウ粉末も添加し、粉末を、硫酸アンモニウムを含む亜鉛とセッコウを均一に分布させるように混合する。
【００６３】
３３〜３５％の小さ過ぎる再生物を、粉末に添加して混合する。硫酸リグニンバインダーを、８〜１２重量％の水と共に２．５〜４．５重量％（乾燥重量基準）まで添加する。次いで、材料を、混合物が脆い塊になるが、平滑で均一な泥状材料に過剰に混合し過ぎないように充分な時間（機械および混合装置の速度／粉末に応じて）混合する。
【００６４】
混合された材料を排出し、熱が過剰な水分を除去しながら、湿った塊が造粒物にロールアウトを仕上げ加工することができるドラム乾燥装置へ定常速度で送る。乾燥造粒物を選別装置へ排出して、製品サイズの粒子を回収する。小さ過ぎる材料を再生のために保持し、大き過ぎる材料を粉砕して再生物へ添加する。
【００６５】
実施例９
ＣｕＯ／ＡＳ造粒
酸化銅（ＩＩ）の量を、粉砕された硫酸アンモニウムの量と混合して固体混合物を製造し、固体混合物を造粒機に初期出発物質として添加する。固形分４５重量％のバインダー水溶液を、固体混合物上へ噴霧する。
【００６６】
造粒機を回転しながら、追加のバインダー溶液を、材料の上部へ噴霧し、混合物は造粒し始め、下式に従ってアンモニア発生時の臭いによりアンモニアを検出する：
ＣｕＯ＋（ＮＨ４）２ＳＯ４→ＣｕＳＯ４＋Ｈ２Ｏ＋２ＮＨ３
所望の造粒サイズへ最適に粒成長させるために混合物の湿潤度／乾燥度を運転者が調整しながら、固体混合物のさらなる量を造粒機にゆっくりと添加する。固体混合物およびバインダーの全てを消費した後、乾燥機を使用して造粒物を乾燥して造粒を終わらせる。次いで、造粒製品を、要求通りに造粒物中の含水量を低下させるために乾燥機内でさらに乾燥する。次いで、最終乾燥造粒物をサイズ選別する。
【００６７】
実施例１０
ＦｅＯ／ＡＳ造粒
酸化鉄（ＩＩ）の量を、粉砕された硫酸アンモニウムの量と混合して固体混合物を製造し、固体混合物を造粒機に初期出発物質として添加する。固形分４５重量％のバインダー水溶液を、固体混合物上へ噴霧する。
【００６８】
造粒機を回転しながら、追加のバインダー溶液を、材料の上部へ噴霧し、混合物は造粒し始め、下式に従ってアンモニア発生時の臭いによりアンモニアを検出する：
ＦｅＯ＋（ＮＨ４）２ＳＯ４→ＦｅＳＯ４＋Ｈ２Ｏ＋２ＮＨ３
所望の造粒サイズへ最適に粒成長させるために混合物の湿潤度／乾燥度を運転者が調整しながら、固体混合物のさらなる量を造粒機にゆっくりと添加する。固体混合物およびバインダーの全てを消費した後、乾燥機を使用して造粒物を乾燥して造粒を終わらせる。次いで、造粒製品を、要求通りに造粒物中の含水量を低下させるために乾燥機内でさらに乾燥する。次いで、最終乾燥造粒物をサイズ選別する。
【００６９】
実施例１１
Ｆｅ２Ｏ３／ＡＳ造粒
酸化鉄（ＩＩＩ）の量を、粉砕された硫酸アンモニウムの量と混合して固体混合物を製造し、固体混合物を造粒機に初期出発物質として添加する。固形分４５重量％のバインダー水溶液を、固体混合物上へ噴霧する。
【００７０】
造粒機を回転しながら、追加のバインダー溶液を、材料の上部へ噴霧し、混合物は造粒し始め、下式に従ってアンモニア発生時の臭いによりアンモニアを検出する：
Ｆｅ２Ｏ３＋３（ＮＨ４）２ＳＯ４→Ｆｅ（ＳＯ４）＋３Ｈ２Ｏ＋６ＮＨ３
所望の造粒サイズへ最適に粒成長させるために混合物の湿潤度／乾燥度を運転者が調整しながら、固体混合物のさらなる量を造粒機にゆっくりと添加する。固体混合物およびバインダーの全てを消費した後、乾燥機を使用して造粒物を乾燥して造粒を終わらせる。次いで、造粒製品を、要求通りに造粒物中の含水量を低下させるために乾燥機内でさらに乾燥する。次いで、最終乾燥造粒物をサイズ選別する。
【００７１】
実施例１２
ＭｎＯ／ＡＳ造粒
酸化マンガン（ＩＩ）の量を、粉砕された硫酸アンモニウムの量と混合して固体混合物を製造し、固体混合物を造粒機に初期出発物質として添加する。固形分４５重量％のバインダー水溶液を、固体混合物上へ噴霧する。
【００７２】
造粒機を回転しながら、追加のバインダー溶液を、材料の上部へ噴霧し、混合物は造粒し始め、下式に従ってアンモニア発生時の臭いによりアンモニアを検出する：
ＭｎＯ＋（ＮＨ４）２ＳＯ４→ＭｎＳＯ４＋Ｈ２Ｏ＋２ＮＨ３
所望の造粒サイズへ最適に粒成長させるために混合物の湿潤度／乾燥度を運転者が調整するとき、固体混合物のさらなる量を造粒機にゆっくりと添加する。固体混合物およびバインダーの全てを消費した後、乾燥機を使用して造粒物を乾燥して造粒を終わらせる。次いで、造粒製品を、要求通りに造粒物中の含水量を低下させるために乾燥機内でさらに乾燥する。次いで、最終乾燥造粒物をサイズ選別する。
【００７３】
実施例１３
ＭｏＯ３／ＡＳ造粒
酸化モリブデン（ＶＩ）の量を、粉砕された硫酸アンモニウムの量と混合して固体混合物を製造し、固体混合物を造粒機に初期出発物質として添加する。固形分４５重量％のバインダー水溶液を、固体混合物上へ噴霧する。
【００７４】
造粒機を回転しながら、追加のバインダー溶液を、材料の上部へ噴霧し、混合物は造粒し始め、下式に従ってアンモニア発生時の臭いによりアンモニアを検出する：
ＭｏＯ３＋３（ＮＨ４）２ＳＯ４→Ｍｏ（ＳＯ４）３＋３Ｈ２Ｏ＋６ＮＨ３
所望の造粒サイズへ最適に粒成長させるために混合物の湿潤度／乾燥度を運転者が調整しながら、固体混合物のさらなる量を造粒機にゆっくりと添加する。固体混合物およびバインダーの全てを消費した後、乾燥機を使用して造粒物を乾燥して造粒を終わらせる。次いで、造粒製品を、要求通りに造粒物中の含水量を低下させるために乾燥機内でさらに乾燥する。次いで、最終乾燥造粒物をサイズ選別する。
【００７５】
実施例１４
ＣｏＯ／ＡＳ造粒
酸化コバルト（ＩＩ）の量を、粉砕された硫酸アンモニウムの量と混合して固体混合物を製造し、固体混合物を造粒機に初期出発物質として添加する。固形分４５重量％のバインダー水溶液を、固体混合物上へ噴霧する。
【００７６】
造粒機を回転しながら、追加のバインダー溶液を、材料の上部へ噴霧し、混合物は造粒し始め、下式に従ってアンモニア発生時の臭いによりアンモニアを検出する：
ＣｏＯ＋（ＮＨ４）２ＳＯ４→Ｃｏ（ＳＯ４）＋Ｈ２Ｏ＋２ＮＨ３
所望の造粒サイズへ最適に粒成長させるために混合物の湿潤度／乾燥度を運転者が調整しながら、固体混合物のさらなる量を造粒機にゆっくりと添加する。固体混合物およびバインダーの全てを消費した後、乾燥機を使用して造粒物を乾燥して造粒を終わらせる。次いで、造粒製品を、要求通りに造粒物中の含水量を低下させるために乾燥機内でさらに乾燥する。次いで、最終乾燥造粒物をサイズ選別する。
【００７７】
実施例１５
ＭｇＯ／ＡＳ造粒
酸化マグネシウムの量を、粉砕された硫酸アンモニウムの量と混合して固体混合物を製造し、固体混合物を造粒機に初期出発物質として添加する。固形分４５重量％のバインダー水溶液を、固体混合物上へ噴霧する。
【００７８】
造粒機を回転しながら、追加のバインダー溶液を、材料の上部へ噴霧し、混合物は造粒し始め、下式に従ってアンモニア発生時の臭いによりアンモニアを検出する：
ＭｇＯ＋（ＮＨ４）２ＳＯ４→Ｍｇ（ＳＯ４）＋Ｈ２Ｏ＋２ＮＨ３
所望の造粒サイズへ最適に粒成長させるために混合物の湿潤度／乾燥度を運転者が調整しながら、固体混合物のさらなる量を造粒機にゆっくりと添加する。固体混合物およびバインダーの全てを消費した後、乾燥機を使用して造粒物を乾燥して造粒を終わらせる。次いで、造粒製品を、要求通りに造粒物中の含水量を低下させるために乾燥機内でさらに乾燥する。次いで、最終乾燥造粒物をサイズ選別する。
【００７９】
実施例１６
金属酸化物の硫酸金属塩への転化
様々な金属酸化物を、硫酸アンモニウムと合わせて、処方物中におけるこれらの溶解度を試験する。金属酸化物（ＭＯ）のサンプルを脱イオン水（１００ｍＬ）中の標準硫酸アンモニウム（ＡＳ）と混合する。被験サンプルの組成を、下表１に示す。
【００８０】
【表１】
2022501302.tif 000003
【００８１】
次に、金属酸化物および硫酸アンモニウムの混合物中の金属の算出されたパーセンテージとして、金属酸化物中の金属の理論パーセンテージを決定する。最終的に、可溶性部分における金属含有率を、Ｗａｙｐｏｉｎｔ ＩＣＰを用いて誘導結合プラズマ（ＩＣＰ）分析によって決定する。
【００８２】
次いで、可溶性形態へ転化された金属のパーセンテージを決定する。これらの分析から得られた結果を、下表２に示す。この分析に関する鉄の検出限界は５０ｐｐｍであり；したがって、酸化鉄（ＩＩ）および酸化鉄（ＩＩＩ）についてのデータは、特定の数字よりむしろ５０ｐｐｍ未満と報告する。
【００８３】
【表２】
2022501302.tif 000004
【００８４】
したがって、データは、酸化亜鉛の１％超は可溶性形態へ首尾良く転化し、一方、酸化マンガンの１．７７％が転化し、酸化マグネシウムのほぼ５％が転化する。
態様
態様１は、固体粒状物を含む肥料組成物であって、固体粒状物は各々硫酸アンモニウム、微量栄養素金属の水不溶性酸化物、および微量栄養素金属の水溶性硫酸塩を含む、肥料組成物である。
【００８５】
態様２は、前記固体粒状物は各々前記肥料組成物の総重量に対して、少なくとも８０重量％の硫酸アンモニウム、少なくとも１．０重量％の前記微量栄養素金属の水不溶性酸化物、および少なくとも０．５重量％の前記微量栄養素金属の水溶性硫酸塩を含む、態様１に記載の肥料組成物である。
【００８６】
態様３は、前記固体粒状物は各々前記肥料組成物の総重量に対して、８０重量％〜９８重量％の量で硫酸アンモニウムを含む、態様１または２に記載の肥料組成物である。
態様４は、前記固体粒状物は各々前記肥料組成物の総重量に対して、０．１重量％〜３重量％の量で前記微量栄養素金属の水不溶性酸化物を含む、態様１〜３のいずれかに記載の肥料組成物である。
【００８７】
態様５は、前記固体粒状物は各々前記肥料組成物の総重量に対して、０．１重量％〜５重量％の量で前記微量栄養素金属の水溶性硫酸塩を含む、態様１〜４のいずれかに記載の肥料組成物である。
【００８８】
態様６は、前記微量栄養素金属は、亜鉛、銅、鉄、マグネシウム、マンガン、モリブデン、およびコバルトから成る群から選択される少なくとも１つの金属を含む、態様１〜５のいずれかに記載の肥料組成物である。
【００８９】
態様７は、前記微量栄養素金属は亜鉛であり、前記微量栄養素金属の水不溶性酸化物は酸化亜鉛であり、前記微量栄養素金属の水溶性硫酸塩は硫酸亜鉛である、態様１〜６のいずれかに記載の肥料組成物である。
【００９０】
態様８は、前記微量栄養素金属は銅であり、前記微量栄養素金属の水不溶性酸化物は酸化銅であり、前記微量栄養素金属の水溶性硫酸塩は硫酸銅である、態様１〜６のいずれかに記載の肥料組成物である。
【００９１】
態様９は、前記微量栄養素金属は鉄であり、前記微量栄養素金属の水不溶性酸化物は酸化鉄であり、前記微量栄養素金属の水溶性硫酸塩は硫酸鉄である、態様１〜６のいずれかに記載の肥料組成物である。
【００９２】
態様１０は、前記微量栄養素金属はマンガンであり、前記微量栄養素金属の水不溶性酸化物は酸化マンガンであり、前記微量栄養素金属の水溶性硫酸塩は硫酸マンガンである、態様１〜６のいずれかに記載の肥料組成物である。
【００９３】
態様１１は、前記微量栄養素金属はモリブデンであり、前記微量栄養素金属の水不溶性酸化物は酸化モリブデンであり、前記微量栄養素金属の水溶性硫酸塩は硫酸モリブデンである、態様１〜６のいずれかに記載の肥料組成物である。
【００９４】
態様１２は、前記微量栄養素金属はコバルトであり、前記微量栄養素金属の水不溶性酸化物は酸化コバルトであり、前記微量栄養素金属の水溶性硫酸塩は硫酸コバルトである、態様１〜６のいずれかに記載の肥料組成物である。
【００９５】
態様１３は、前記微量栄養素金属はマグネシウムであり、前記微量栄養素金属の水不溶性酸化物は酸化マグネシウムであり、前記微量栄養素金属の水溶性硫酸塩は硫酸マグネシウムである、態様１〜６のいずれかに記載の肥料組成物である。
【００９６】
態様１４は、前記肥料組成物の固体粒状物は、前記肥料組成物の総重量に対して、１．０重量％〜１０．０重量％の量で存在する少なくとも１つのバインダーをさらに含む、態様１〜１３のいずれかに記載の肥料組成物である。
【００９７】
態様１５は、硫酸アンモニウム、前記微量栄養素金属の水不溶性酸化物、前記微量栄養素金属の水溶性硫酸塩、および前記バインダー以外の全ての化学成分は、１．０重量％未満の総量で存在する、態様１〜１４のいずれかに記載の肥料組成物である。
【００９８】
態様１６は、肥料組成物の製造方法であって、硫酸アンモニウムおよび微量栄養素金属の水不溶性酸化物を混合する工程と；液体の存在下、硫酸アンモニウムおよび微量栄養素金属の水不溶性酸化物を造粒して、硫酸アンモニウムの一部と微量栄養素金属の水不溶性酸化物の一部との反応を開始して、アンモニアと微量栄養素金属の水溶性硫酸塩を製造する工程と；固体肥料粒状物の形態の肥料組成物を製造する工程であって、固体肥料粒状物は各々硫酸アンモニウム、微量栄養素金属の水不溶性酸化物、および微量栄養素金属の水溶性硫酸塩の均一な配合物を含む工程と、を含む方法である。
【００９９】
態様１７は、前記液体は、バインダーの水溶液である、態様１６に記載の方法である。
態様１８は、アンモニア転化剤を混合物に添加する工程；およびアンモニア転化剤とアンモニアとを反応させて硫酸アンモニウムを製造する工程の追加工程をさらに含む、態様１６または１７に記載の方法である。
【０１００】
態様１９は、前記固体肥料粒状物は各々前記肥料組成物の総重量に対して、少なくとも８０重量％の硫酸アンモニウム、少なくとも１．０重量％の前記微量栄養素金属の水不溶性酸化物、および少なくとも０．５重量％の前記微量栄養素金属の水溶性硫酸塩を含む、態様１６〜１８のいずれかに記載の方法である。
【０１０１】
態様２０は、前記固体肥料粒状物は各々前記肥料組成物の総重量に対して、８０重量％〜９８重量％の量で硫酸アンモニウムを含む、態様１６〜１９のいずれかに記載の方法である。
【０１０２】
態様２１は、前記固体肥料粒状物は各々前記肥料組成物の総重量に対して、０．１重量％〜３重量％の量で前記微量栄養素金属の水不溶性酸化物を含む、態様１６〜２０のいずれかに記載の方法である。
【０１０３】
態様２２は、前記固体肥料粒状物は各々前記肥料組成物の総重量に対して、０．１重量％〜５重量％の量で前記微量栄養素金属の水溶性硫酸塩を含む、態様１６〜２１のいずれかに記載の方法である。
【０１０４】
態様２３は、前記微量栄養素金属は、亜鉛、銅、鉄、マグネシウム、マンガン、モリブデン、およびコバルトから成る群から選択される少なくとも１つの金属を含む、態様１６〜２１のいずれかに記載の方法である。
【０１０５】
態様２４は、前記微量栄養素金属は亜鉛であり、前記微量栄養素金属の水不溶性酸化物は酸化亜鉛であり、前記微量栄養素金属の水溶性硫酸塩は硫酸亜鉛である、態様１６〜２２のいずれかに記載の方法である。
【０１０６】
態様２５は、前記微量栄養素金属は銅であり、前記微量栄養素金属の水不溶性酸化物は酸化銅であり、前記微量栄養素金属の水溶性硫酸塩は硫酸銅である、態様１６〜２２のいずれかに記載の方法である。
【０１０７】
態様２６は、前記微量栄養素金属は鉄であり、前記微量栄養素金属の水不溶性酸化物は酸化鉄であり、前記微量栄養素金属の水溶性硫酸塩は硫酸鉄である、態様１６〜２２のいずれかに記載の方法である。
【０１０８】
態様２７は、前記微量栄養素金属はマンガンであり、前記微量栄養素金属の水不溶性酸化物は酸化マンガンであり、前記微量栄養素金属の水溶性硫酸塩は硫酸マンガンである、態様１６〜２２のいずれかに記載の方法である。
【０１０９】
態様２８は、前記微量栄養素金属はモリブデンであり、前記微量栄養素金属の水不溶性酸化物は酸化モリブデンであり、前記微量栄養素金属の水溶性硫酸塩は硫酸モリブデンである、態様１６〜２２のいずれかに記載の方法である。
【０１１０】
態様２９は、前記微量栄養素金属はコバルトであり、前記微量栄養素金属の水不溶性酸化物は酸化コバルトであり、前記微量栄養素金属の水溶性硫酸塩は硫酸コバルトである、態様１６〜２２のいずれかに記載の方法である。
【０１１１】
態様３０は、前記微量栄養素金属はマグネシウムであり、前記微量栄養素金属の水不溶性酸化物は酸化マグネシウムであり、前記微量栄養素金属の水溶性硫酸塩は硫酸マグネシウムである、態様１６〜２２のいずれかに記載の方法である。
【０１１２】
態様３１は、前記固体肥料粒状物は、前記肥料組成物の総重量に対して、１．０重量％〜１０．０重量％の量で存在する少なくとも１つのバインダーをさらに含む、態様１６〜２９のいずれかに記載の方法である。
【０１１３】
態様３２は、硫酸アンモニウム、前記微量栄養素金属の水不溶性酸化物、前記微量栄養素金属の水溶性硫酸塩、および前記バインダー以外の前記固体肥料粒状物中の全ての化学成分は、１．０重量％未満の総量で存在する、態様１６〜３０のいずれかに記載の方法である。
【０１１４】
本開示を例示的設計に関連して説明したが、本開示を、本開示の趣旨および範囲内でさらに変更してよい。さらに、本願は、本開示が属する技術分野において公知または通例の実践内に入るような本開示からのかかる逸脱も含まれるものとする。
【図１】
2022501302.tif 000005
【図２】
2022501302.tif 000006
【手続補正書】
【提出日】令和2年6月2日(2020.6.2)
【手続補正１】
【補正対象書類名】特許請求の範囲
【補正対象項目名】全文
【補正方法】変更
【補正の内容】
【特許請求の範囲】
【請求項１】
固体粒状物を含む肥料組成物であって、前記固体粒状物は各々硫酸アンモニウム、微量栄養素金属の水不溶性酸化物、および微量栄養素金属の水溶性硫酸塩の均一な配合物を含み、前記固体粒状物は各々前記肥料組成物の総重量に対して、少なくとも８０重量％の硫酸アンモニウム、少なくとも１．０重量％の前記微量栄養素金属の水不溶性酸化物、および少なくとも０．５重量％の前記微量栄養素金属の水溶性硫酸塩を含む、肥料組成物。
【請求項２】
前記固体粒状物は各々前記肥料組成物の総重量に対して、８０重量％〜９８重量％の量で硫酸アンモニウムを含む、請求項１に記載の肥料組成物。
【請求項３】
前記固体粒状物は各々前記肥料組成物の総重量に対して、０．１重量％〜３重量％の量で前記微量栄養素金属の水不溶性酸化物を含む、請求項１に記載の肥料組成物。
【請求項４】
前記固体粒状物は各々前記肥料組成物の総重量に対して、０．１重量％〜５重量％の量で前記微量栄養素金属の水溶性硫酸塩を含む、請求項１に記載の肥料組成物。
【請求項５】
前記微量栄養素金属は、亜鉛、銅、鉄、マグネシウム、マンガン、モリブデン、およびコバルトから成る群から選択される少なくとも１つの金属を含む、請求項１に記載の肥料組成物。
【請求項６】
前記微量栄養素金属は亜鉛であり、前記微量栄養素金属の水不溶性酸化物は酸化亜鉛であり、前記微量栄養素金属の水溶性硫酸塩は硫酸亜鉛である、請求項５に記載の肥料組成物。
【請求項７】
前記肥料組成物の固体粒状物は、前記肥料組成物の総重量に対して、１．０重量％〜１０．０重量％の量で存在する少なくとも１つのバインダーをさらに含む、請求項１に記載の肥料組成物。
【請求項８】
硫酸アンモニウム、前記微量栄養素金属の水不溶性酸化物、前記微量栄養素金属の水溶性硫酸塩、および前記バインダー以外の全ての化学成分は、１．０重量％未満の総量で存在する、請求項７に記載の肥料組成物。
【請求項９】
肥料組成物の製造方法であって、
硫酸アンモニウムおよび微量栄養素金属の水不溶性酸化物を混合する工程、
液体の存在下、硫酸アンモニウムおよび前記微量栄養素金属の水不溶性酸化物を造粒して、前記硫酸アンモニウムの一部と前記微量栄養素金属の水不溶性酸化物の一部との反応を開始して、アンモニアと前記微量栄養素金属の水溶性硫酸塩を製造する工程、および
固体肥料粒状物の形態の肥料組成物を製造する工程であって、前記固体肥料粒状物は各々硫酸アンモニウム、前記微量栄養素金属の水不溶性酸化物、および前記微量栄養素金属の水溶性硫酸塩の均一な配合物を含む、工程、
を含み、
前記固体肥料粒状物は各々前記肥料組成物の総重量に対して、８０重量％〜９８重量％の量で硫酸アンモニウムを含む、
方法。
【請求項１０】
前記液体は、バインダーの水溶液である、請求項９に記載の方法。
【請求項１１】
アンモニア転化剤を前記混合物に添加する工程、および
前記アンモニア転化剤と前記アンモニアを反応させて硫酸アンモニウムを製造する工程、
の追加工程をさらに含む、請求項９に記載の方法。
【請求項１２】
前記固体肥料粒状物は各々前記肥料組成物の総重量に対して、少なくとも８０重量％の硫酸アンモニウム、少なくとも１．０重量％の前記微量栄養素金属の水不溶性酸化物、および少なくとも０．５重量％の前記微量栄養素金属の水溶性硫酸塩を含む、請求項９に記載の方法。
【請求項１３】
前記固体肥料粒状物は各々前記肥料組成物の総重量に対して、０．１重量％〜３重量％の量で前記微量栄養素金属の水不溶性酸化物を含む、請求項９に記載の方法。
【請求項１４】
前記固体肥料粒状物は各々前記肥料組成物の総重量に対して、０．１重量％〜５重量％の量で前記微量栄養素金属の水溶性硫酸塩を含む、請求項９に記載の方法。
【請求項１５】
前記微量栄養素金属は、亜鉛、銅、鉄、マグネシウム、マンガン、モリブデン、およびコバルトから成る群から選択される少なくとも１つの金属を含む、請求項９に記載の方法。
【請求項１６】
前記微量栄養素金属は亜鉛であり、前記微量栄養素金属の水不溶性酸化物は酸化亜鉛であり、前記微量栄養素金属の水溶性硫酸塩は硫酸亜鉛である、請求項１５に記載の方法。
【請求項１７】
前記固体肥料粒状物は、前記肥料組成物の総重量に対して、１．０重量％〜１０．０重量％の量で存在する少なくとも１つのバインダーをさらに含む、請求項９に記載の方法。
【請求項１８】
硫酸アンモニウム、前記微量栄養素金属の水不溶性酸化物、前記微量栄養素金属の水溶性硫酸塩、および前記バインダー以外の前記固体肥料粒状物中の全ての化学成分は、１．０重量％未満の総量で存在する、請求項１７に記載の方法。
【国際調査報告】
2022501302.tif 000007
2022501302.tif 000008
2022501302.tif 000009